FR 2771185 A1 19990521 FR 9714445 A 19971118 Lentille ophtalmique en verre organique à intercouche anti-chocs et son procédé de fabrication. La présente invention concerne une lentille ophtalmique en verre organique à intercouche anti-chocs et son procédé de fabrication. Les lentilles ophtalmiques en verre organique sont plus sensibles à la rayure et à l'abrasion que les lentilles en verre minéral. Il est connu de protéger en surface les lentilles en verre organique au moyen de revêtements durs généralement à base de polysiloxane. Il est également connu de traiter les lentilles en verre organique de façon à empêcher la formation de reflets parasites gênants pour le porteur de la lentille et ses interlocuteurs. La lentille est alors pourvue d'un revêtement anti-reflets mono- ou multicouche, généralement en matière minérale. Lorsque la lentille comporte dans sa structure un revêtement anti-abrasion, le revêtement anti-reflets est déposé sur la surface de la couche anti-abrasion. Un tel empilement diminue la résistance aux chocs, en rigidifiant le système qui devient alors cassant. Ce problème est bien connu dans l'industrie des lentilles ophtalmiques en verre organique. Ainsi, les brevets japonais 63-141001 et 63-87223 décrivent des lentilles en verre organique comportant un primaire anti-chocs à base de résine de polyuréthanne thermoplastique. Le brevet US 5015523 quant à lui préconise l'emploi de primaires anti-chocs acryliques cependant que le brevet européen EP-040411 décrit l'utilisation de primaires anti-chocs à base de polyuréthanne thermodurcissable. Aucune des techniques décrites dans les brevets ci-dessus ne permet d'allier résistance élevée à l'abrasion pour la lentille finale et absence ou faible teneur en solvant organique dans la composition primaire. En outre, on a utilisé ces dernières années des verres organiques ayant des indices de réfraction de plus en plus élevés pour fabriquer des lentilles ophtalmiques. Au fur à mesure de l'accroissement de l'indice de réfraction, l'épaisseur de la lentille nécessaire pour obtenir le même niveau de correction a diminué. Les lentilles résultantes sont donc plus fines et plus légères, et par conséquent plus attractives pour l'utilisateur. Ces verres organiques d'indice de réfraction plus élevé, cependant, tendent à être relativement mous et à se rayer plus facilement. I1 est bien sûr possible de revêtir ces lentilles avec des revêtements durs anti-abrasion, éventuellement comme précédemment avec une intercouche de primaire anti-chocs, mais les matériaux qui étaient alors préconisés pour former ces primaires anti-chocs se sont avérés mal adaptés pour l'utilisation avec ces nouveaux verres organiques d'indice de réfraction élevé. Le document EP-A-0680492 préconise l'utilisation d'une couche de primaire anti-chocs formée à partir d'une dispersion aqueuse de polyuréthanne appliquée directement sur une surface du substrat en verre organique. Bien que de tels primaires soient satisfaisants, il serait souhaitable de trouver des compositions de primaires ayant des propriétés de résistance aux chocs accrues tout en maintenant la résistance à l'abrasion de la couche anti-abrasion. De plus, il serait également souhaitable de disposer de matériaux pour cette couche de primaire antichocs permettant aisément d'adapter son indice à celui du substrat en verre organique, en particulier dans le cas de substrat en verre organique d'indice de réfraction élevé. La demanderesse vient de découvrir, d'une façon inattendue, que l'utilisation de compositions de latex contenant au moins un latex incluant des motifs butadiène, permettait d'obtenir des couches de primaire antichocs entre un substrat en verre organique et un revêtement anti-abrasion, éventuellement revêtu d'un revêtement anti-reflets, ayant les propriétés voulues de résistance aux chocs et dont l'indice peut être, le cas échéant, aisément adapté à l'indice de réfraction du verre organique, sans nuire aux propriétés de résistance à l'abrasion et anti-reflets des revêtements antiabrasion et anti-reflets. La présente invention a donc pour objet une lentille ophtalmique comprenant un substrat en verre organique, au moins un revêtement antiabrasion et au moins une couche de primaire anti-chocs intercalée entre le verre organique et le revêtement anti-abrasion dont la couche de primaire anti-chocs est formée à partir d'une composition de latex comprenant au moins un latex contenant des motifs butadiène. Un autre objet de l'invention concerne un procédé de fabrication de cette lentille. Dans la présente demande, on entend par motif butadiène, le motif butadiène proprement dit tCH2-CH=CH-CH2+, ainsi que le motif isoprène Comme cela est bien connu, les latex sont des dispersions stables d'un polymère dans un milieu aqueux. Les compositions de latex de la présente invention peuvent être constituées uniquement d'un ou plusieurs latex comportant des motifs butadiène. Ces compositions peuvent être également constituées d'un ou plusieurs latex comportant des motifs butadiène mélangés avec un ou plusieurs autres latex ne comportant pas de motifs butadiène. Les latex comportant des motifs butadiène selon l'invention sont exempts de groupements fonctionnels uréthannes. Parmi les latex comportant des motifs butadiène convenant pour les compositions de latex selon la présente invention, on peut citer les latex de polyisoprène naturel (NR) ou synthétique (IR), les latex de polybutadiène (BR), les latex de copolymères de butadiène-styrène (SBR), les latex de copolymères de butadiène-styrène carboxylés (C SBR), les latex de copolymères de butadiène-acrylonitrile (NBR), les copolymères de butadiène-acrylonitrile carboxylés (C-NB R), les latex du type ABS (acrylonitrile, butadiène, styrène), les latex de copolymères de butadiène-acrylonitrile hydrogénés (H-NBR), les latex de polychloroprène (CR), les latex de copolymères d'isobutylène-isoprène (IIR), les latex de copolymères d'isobutylène-isoprène halogénés (XIlR), par exemple chlorés ou bromés, et leurs mélanges. Les latex contenant des motifs butadiène recommandés selon la présente invention sont les latex de polybutadiène, de copolymères de butadiène-styrène carboxylés, de copolymères d'acrylonitrile-butadiène carboxylés et de polychloroprène. Le latex comprenant les motifs polybutadiène renferme préférentiellement de 20 à 100% de polybutadiène. Parmi les latex ne comportant pas de motifs butadiène convenant pour les compositions de latex selon l'invention, on peut citer les latex de poly(méth)acrylique (ACM), les latex de polyuréthanne et les latex de polyester. Les latex de poly(méth)acrylique sont des latex de copolymères constitués principalement par un (méth)acrylate, tel que par exemple le (méth)acrylate d'éthyle ou de butyle, ou de méthoxy ou éthoxyéthyle, avec une proportion généralement mineure d'au moins un autre comonomère, tel que par exemple du styrène. Les latex de poly(méth)acrylique recommandés dans les compositions de latex selon l'invention, sont les latex de copolymères acrylate-styrène. Les compositions de latex particulièrement recommandées selon l'invention, sont les compositions de latex comportant soit uniquement un latex de polybutadiène, un latex de copolymères de butadiène-styrène, un latex de copolymères de butadiène-acrylonitrile, un latex de polychloroprène ou un mélange de latex de copolymères de butadiène-styrène avec un latex de polyacrylique et/ou de polyuréthanne. Dans les compositions contenant un mélange de latex, l'extrait sec du ou des latex ne comportant pas de motifs butadiène peut représenter de 10 à 80%, de préférence 10 à 60% en poids de l'extrait sec des latex présents dans la composition. Les compositions de latex selon l'invention peuvent comporter tout ingrédient classiquement utilisé dans les couches primaires pour l'adhésion de revêtement anti-abrasion sur des lentilles ophtalmiques en verre organique. En particulier, elles peuvent comprendre un agent de réticulation, un agent anti-oxydant, un absorbeur UV, un agent tensioactif, dans les proportions classiquement utilisées. Comme agents tensioactifs, on peut utiliser le Baysilone OL 31, le FC 430 commercialisés par la société 3M, le Silwet LS 7657, L 7604 ou L 77 de la société OSI Specialities. La quantité d'agent tensioactif, utilisée est généralement de 0 à 1% en poids par rapport au poids total des latex présents dans la composition. Généralement, la quantité d'agent de réticulation utilisée est de 0 à 5% en poids par rapport au poids total des latex présents dans la composition, de préférence de l'ordre de 3%. La présence d'un agent réticulant permet d'éviter l'apparition éventuelle de craquelures de vernis dur appliqué ultérieurement sur le primaire. Un agent de réticulation recommandé est un dérivé d'aziridine commercialisé sous la dénomination CX 100 par la Société ZENECA RESINS. Il est particulièrement souhaitable d'inclure dans les compositions de latex selon l'invention un agent anti-oxydant et/ou un absorbeur UV dans des proportions, pour chacun de ces agents, variant de 0 à 10% en poids en matière active, de préférence de 0 à 5% en poids, et mieux encore de l'ordre de 2,5 % en poids. L'agent antioxydant et l'absorbeur UV sont choisis solubles ou facilement dispersables en solution aqueuse. Préférentiellement, l'agent antioxydant est introduit dans le latex sous la forme d'une dispersion aqueuse. On utilise plus particulièrement des anti-oxydants phénoliques qui se sont avérés remarquablement efficaces pour les primaires de l'invention. Un exemple d'un tel type d'agent anti-oxydant est 1'IRGANOX DW 245, commercialisé par la société CIBA. Il s'agit du bis (tert-butyl-3hydroxy-4-méthyl-5-phényl-3 propionate de triéthylène glycol), en solution aqueuse. Comme absorbeur UV, on utilisera de préférence un absorbeur UV de type benzimidazole, et de préférence du type comportant une fonction sulfonate. A titre d'exemple d'un tel absorbeur UV, on peut citer le PARSOL HS qui est le sel de sodium de l'acide sulfonique suivant commercialisé par la société GIVAUDAN-ROURE. La présence combinée d'un agent anti-oxydant et d'un absorbeur UV dans la couche de primaire est avantageuse car elle permet d'améliorer de façon remarquable l'adhérence à sec totale du revêtement antiabrasion. Ainsi, lorsque la couche de primaire comporte une telle combinaison agent anti-oxydant un absorbeur UV, l'adhérence à sec totale du revêtement anti-abrasion est conservée même après 200 heures d'insolation, ce qui n'est pas le cas lorsque la couche de primaire ne comporte pas d'antioxydant. La combinaison IRGANOX DW 245 et PARSOL HS est particulièrement préférée. Les substrats des lentilles conformes à la présente invention sont tous substrats en verre organique couramment utilisés pour les lentilles ophtalmiques organiques. Parmi les substrats convenant pour les lentilles selon l'invention, on peut citer des substrats obtenus par polymérisation, des (méth)acrylates d'alkyle, en particulier les (méth)acrylates d'alkyle en C1- C4 tels que le méthyl(méth)acrylate et l'éthyl(méth)acrylate, les dérivés allyliques tels que les allylcarbonates de polyol aliphatique ou aromatique, linéaires ou ramifiés, les thio(méth)acryliques, les thiouréthannes, les (méth)acrylates aromatiques polyéthoxylés tels que les bisphénols-A diméthacrylates polyéthoxylés. Parmi les substrats recommandés, on peut citer des substrats obtenus par polymérisation des allyl carbonates de polyols parmi lesquels on peut mentionner l'éthylène glycol bis allylcarbonate, le diéthylène glycol bis 2-méthyl carbonate, le diéthylène glycol bis (allyl carbonate), l'éthylène glycol bis (2-chloro allyl carbonate), le triéthylène glycol bis (allyl carbonate), le 1,3-propane diol bis (allyl carbonate), le propylène glycol bis (2-éthyl allyl carbonate), le 1,3-butane diol bis (allyl carbonate), le 1,4-butane diol bis (2-bromo allyl carbonate), le dipropylène glycol bis (allyl carbonate), le triméthylène glycol bis (2 éthyl allyl carbonate), le pentaméthylène glycol bis (allyl carbonate), l'isopropylène bis phénol-A bis (allyl carbonate). Les substrats particulièrement recommandés sont les substrats obtenus par polymérisation du bis allyl carbonate du diéthylène glycol, vendu sous la dénomination commerciale Cl390 allyl diglycol carbonate par la Société PPG INDUSTRIE (lentille ORMAO ESSILOR). Parmi les substrats également recommandés, on peut citer les substrats obtenus par polymérisation de monomères thio(méth) acryliques, tels que ceux décrits dans la demande de brevet français FR-A2 734 827. Bien évidemment, les substrats peuvent être obtenus par polymérisation de mélanges des monomères ci-dessus. Les revêtements anti-abrasion des lentilles ophtalmiques selon l'invention peuvent être tous revêtements anti-abrasion connus dans le domaine de l'optique ophtalmique. Parmi les revêtements anti-abrasion recommandés dans la présente invention, on peut citer les revêtements obtenus à partir de compositions à base d'hydrolysat de silane, en particulier d'hydrolysat d'époxysilane, des compositions à base de dérivés acryliques telles que celles décrites dans la demande de brevet français n" 93 026 49. De préférence, le revêtement anti-abrasion comprend un absorbeur UV dans des proportions de 0 à 10%, préférentiellement de 0à 5% et mieux encore de l'ordre de 1% par rapport au poids total de la composition du revêtement anti-abrasion. La présence d'un tel absorbeur UV dans le revêtement antiabrasion conjointement avec la présence d'un agent anti-oxydant et/ou un absorbeur UV dans la couche de primaire anti-chocs intercalée, accroît la résistance au rayonnement de la lentille obtenue. Comme indiqué précédemment, la lentille ophtalmique selon l'invention peut comporter en outre un revêtement anti-reflets déposé sur le revêtement anti-abrasion. A titre d'exemple, le revêtement anti-reflets peut être constitué d'un film mono- ou multicouche, de matériaux diélectriques tels que SiO, SiO2, Si3N4, TiO2 ZrO2, Au2031 MgF2 ou Ta205, ou leurs mélanges. Il devient ainsi possible d'empêcher l'apparition d'une réflexion à l'interface lentille- air. Ce revêtement anti-reflets est appliqué généralement par dépôt sous vide selon l'une des techniques suivante s 1/ Par évaporation, éventuellement assistée par faisceau ionique. 2/ Par pulvérisation par faisceau d'ions. 3/ Par pulvérisation cathodique. 4/ Par dépôt chimique en phase vapeur assisté par plasma. Outre le dépôt sous vide, on peut aussi envisager un dépôt d'une couche minérale par voie sol/gel, (par exemple à partir d'hydrolysats de tétraéthoxysilane). Dans le cas où la pellicule comprend une seule couche, son épaisseur optique doit être égale à A14 où X est une longueur d'onde comprise entre 450 et 650 nm. Dans le cas d'un film multicouche comportant trois couches, on peut utiliser une combinaison correspondant à des épaisseurs optiques respectives B/4-AJ2-v4 ou h1/4-h/4-h/4. On peut en outre utiliser un film équivalent formé par plus de couches, à la place de l'une quelconque des couches faisant partie des trois couches précitées. Les lentilles ophtalmiques selon l'invention peuvent être constituées d'un substrat en verre organique revêtu sur sa face arrière ou sa face avant d'une intercouche de primaire anti-chocs selon l'invention, d'un revêtement anti-abrasion déposé sur la couche de primaire et éventuellement d'un revêtement anti-reflets sur le revêtement antiabrasion. Egalement, le substrat peut être revêtu sur ses deux faces d'une couche de primaire anti-chocs selon l'invention, d'un revêtement antiabrasion et éventuellement d'un revêtement anti-reflets. De préférence, les lentilles ophtalmiques selon l'invention comportent un empilement de la couche de primaire anti-chocs, de revêtement anti-abrasion et éventuellement de revêtement anti-reflets sur la face arrière du substrat ou sur les deux faces du substrat. Les lentilles ophtalmiques préférées selon l'invention comportent une seule couche de primaire antichocs déposée en face arrière de la lentille et, sur chacune des faces, un revêtement anti-abrasion et un revêtement anti-reflets appliqué sur le revêtement anti-abrasion. Par exemple, on obtient une telle lentille en déposant la couche primaire par centrifugation sur la face arrière de la lentille. Puis, après séchage de cette couche, on applique par trempage ("dip coating") le revêtement dur sur les deux faces de la lentille. Enfin après durcissement de ce revêtement dur, on applique un revêtement anti-reflets sur les deux faces de la lentille. Une lentille ophtalmique ainsi obtenue présente une excellente résistance à l'abrasion sur sa face avant, la plus sollicitée lors des manipulations de ses lunettes par l'utilisateur. Selon la présente invention, l'épaisseur de la couche de primaire anti-chocs obtenue après séchage, est de préférence comprise entre 0,2 et 1 ,um et plus particulièrement entre 0,4 et 0,8 Wm. L'épaisseur du revêtement anti-abrasion est quant à lui généralement compris entre 1 et 10 Am et plus particulièrement entre 2 et 6 ,um La présente invention a donc également pour objet un procédé de fabrication d'une lentille comprenant un substrat en verre organique, au moins un revêtement anti-abrasion, éventuellement recouvert d'un revêtement anti-reflets, et au moins une couche de primaire anti-chocs intercalée entre le substrat et le revêtement anti-abrasion, le procédé comprenant - le dépôt sur au moins une face du substrat, par exemple par centrifugation, d'une couche d'une composition de latex telle que définie ci-dessus; - le séchage de cette composition de latex pour former la ou les couches de primaire anti-chocs; - le dépôt sur la ou les couches de primaire anti-chocs formées d'un revêtement dur anti-abrasion; et, facultativement, - le dépôt sur le ou les revêtements durs anti-abrasion d'un revêtement anti-reflets. Les conditions de séchage et de durcissement de la couche peuvent être déterminées par l'homme de l'art. Par exemple, on peut procéder à un séchage par chauffage à des températures pouvant varier généralement de 90 C à 140 C pendant une durée variants par exemple, de 1 heure à quelques minutes. Les exemples suivants illustrent la présente invention. Dans les exemples, sauf indication contraire, tous les pourcentages et parties sont exprimés en poids. EXEMPLE COMPARATIF A et EXEMPLES 1 à 16 On dépose sur des substrats en verre organique ORMAX en CR 390 de la Société ESSILOR, par centrifugation, après dilution dans 50% d'eau, les compositions de latex indiquées dans le tableau I ci-après. TABLEAU I Composition Latex 1 Nature Latex 2 Proportion Réticulant massique de latex chimique (latex 3) (%) Extrait sec n0 du latex 2 Extrait sec du latex 3 1 Europrène 55870 C-SBR (1) - 2 Europrène 55870 C-SBR A639 (3) 18,4 3 Europrène 8487# C-SBR - - 4 Europrène 8487 C-SBR - - CX 100 (4) 5 Europrène 84878 C-SBR A639 18,4 6 Baystal T 425C# C-SBR A639 9 7 Baystal T 425C# C-SBR A639 9 CX 100 8 Butonal LS 170K# C-SBR A639 43,6 CX 100 9 Butonal LS 170K# C-SBR A639 75,6 CX100 10 Europrène 26218 C-NBR (2) - - 11 Europrène 2621# C-NBR - - CX100 12 Europrène 26218 C-NBR A639 18,4 13 Perbunan N latex VT8 C-NBR A639 9 14 Perbunan N latex VT8 C-NRB A639 9 CX 100 15 Baypren T8 polychloroprène A639 44 Cl 100 16 Baypren TO polychloroprène A639 33 CX100 (R961) (25) (1) C-SBR = copolymère styrène/butadiène à groupements carboxylés. (2) C -NBR = copolymère acrylonitrile/butadiène à groupements carboxylés. (3) (A639) latex de polyacrylique commercialisé par la Société ZENECA, (acrylique/styrène), (Extrait sec 45%). (4) Proportion massique de CX100, dérivé d'aziridine, commercialisé par la Société ZENECA RESINS , est la même pour toutes les formulations le contenant : 3%. (5) (R961) latex de polyuréthanne NEOREZ R961 de la Société ZENECA, (Extrait sec 34%). Les compositions et certaines propriétés des latex utilisés dans les compositions du TABLEAU I sont indiquées dans le tableau II ciaprès. TABLEAU II Désignation Type Composition pH % extrait sec Viscosité TG (Fournisseur) (mPa. s) ("C) EuroprèneO Styrène/butadiène 75% styrène 8,0 50 500 48 5587 carboxylé (Enichem) EuroprèneO SBR carboxylé 65% styrène 8,5 50 500 + 8 8487 (Enichem) + 48 EuroprèneO Acrylonitrile/ 30% acrylonitrile 8,0 49 100 - 29 2621 butadiène carboxylé (Enichem) Baystal TO SBR carboxylé 55% styrène 9,0 50 140 - 8 425C (Bayer) Perbunan NBR carboxylé 30% acrylonitrile X,5 50 50 - 25 N latex VT (Bayer) Butonal( ) SBR carboxylé 56% styrène 3 58 400 - 55 LS 170 K (BASF) Baypren TO Polychloroprène 13,3 57,5 117 - 41 (Bayer) Le dépôt de la couche primaire est effectué sur la face arrière des lentilles ophtalmiques, par centrigugation. Les conditions de centrifugation ont été déterminées pour obtenir une épaisseur de couche de primaire anti-chocs de 1 ,um environ. Ainsi, la vitesse de rotation de la centrifugation était comprise entre 1500 et 2000 tours/minute et le temps de maintien à cette vitesse était de 15 secondes. Les dépôts étaient ensuite séchés pendant 1 minute par entraînement en phase vapeur au moyen d'un fluide FLUORINERT FC 3283 de la société 3M ayant une température d'ébullition de 128"C pour réaliser les couches de primaire anti-chocs selon l'invention. Après environ 15 minutes refroidissement, on déposait sur les faces de chacune des lentilles un revêtement anti-abrasion par trempage (procédé dit de "dip coating") et cuisson classique. La composition de revêtement anti-abrasion était préparée en ajoutant goutte à goutte 80,5 parties d'acide chlorhydrique 0,1N à une solution contenant 224 parties de ty-glycidoxypropyl triméthoxy silane (GLYMO) et 120 parties de diméthyl diéthoxy silane (DMDES). La solution hydrolysée était agitée pendant 24 heures à température ambiante et on ajoutait alors 718 parties d'une dispersion à 30% de silice colloïdale dans le méthanol, 15 parties d'acétyl acétonate d'aluminium et 44 parties d'éthyl cellosolve. On ajoutait une faible quantité d'un agent tensio-actif. La teneur en matière sèche théorique de la composition était de l'ordre de 13% de solide basée sur le DMDES hydrolysé. Cette solution était déposée par trempage puis prédurcie pendant 15 minutes à 60"C. Le substrat revêtu de ce revêtement anti-abrasion était ensuite placé dans un four à 100" pendant 3 heures pour obtenir un revêtement anti-abrasion ayant une épaisseur de 3,5 clam. Les lentilles revêtues de la couche de primaire anti-chocs et du revêtement anti-abrasion étaient ensuite soumises à un traitement antireflets par évaporation sous vide. Le traitement anti-reflets est déposé sur les deux faces de chaque lentille. Le revêtement anti-reflets sur le revêtement anti-abrasion était obtenu par dépôt sous vide - d'une première couche à base d'oxyde de zirconium et de titane; - d'une deuxième couche à base de SiO2; l'épaisseur optique pour ces deux couches prises globalement étant voisines de X/4; - d'une troisième couche àbase de TiO2, d'épaisseur optique k/2, - d'une quatrième couche àbase de SiO2, d'épaisseur optique B/4. La résistance à l'abrasion a été évaluée par détermination de la valeur BAYER sur les substrats revêtus uniquement de la couche de primaire anti-chocs et du revêtement anti-abrasion. La détermination de cette valeur BAYER a été établie conformément à la norme ASTM F 735.81. La résistance aux chocs des lentilles ophtalmiques obtenues a été déterminée sur les substrats revêtus de la couche de primaire, la couche de revêtement anti-abrasion et le revêtement anti-reflet conformément au test de la chute de billes. Dans ce test, on fait tomber des billes avec une énergie croissante au centre du verre revêtu jusqu'à l'étoilement ou la cassure de celui-ci. L'énergie minimale imposée lors de ce test est de 15,2 g/mètre (correspondant à la première hauteur de chute). On calcule ensuite l'énergie moyenne de rupture du substrat revêtu. Les résultats sont dons dans le tableau III ci-après. A titre de comparaison (Exemple comparatif A), on a réalisé des lentilles ophtalmiques comprenant des substrats et des revêtements antiabrasion et anti-reflets analogues à ceux des exemples précédents, mais comportant une couche de primaire anti-chocs d'une épaisseur de 1 pLm, obtenue par centrifugation et séchage d'un latex de polyuréthanne du commerce NEOREZ R9610 de la Société ZENECA. La couche de primaire anti-chocs était obtenue par centrifugation à 2000 tours/minute pendant 10 secondes, puis chauffage pendant 15 minutes à 100"C. Les résultats de résistance à l'abrasion et aux chocs sont indiqués dans le tableau III ci-après. TABLEAU III Composition Nature chimique Nbre Epaisseur centre Energies Bayer de latex (proportions massiques des verres des verres de rupture n0 différents latex) testés (mm) (mJ) (choc) 1(E5587) C-SBR 20 2,07 640 3,4 2 (E5587) C-SBR/A639 (80/20), 19 2,05 550 3,0 3 (E8487 C-SBR 58 2,01 750 3,3 4 (E8487) C-SBR/CX100 19 2,07 545 5 (E8487) C-SBR/A639 (80/20) 19 2,03 540 6 (Baystal(F3) C-SBR/A639 (90/10) 25 1,96 890 2,6 7 (Baystal(') C-SBR/A639 (90/10) CX100 20 2,12 1520 2,5 8 (Butonal#) C-SBR/A639 (50/50) CX 100 18 2,02 1050 3,4 9 (Butonal#) C-SBR/A639 (20/80) CX 100 18 2,03 740 3,6 l0(E2621) C-NBR 79 2,03 1240 3,4 11 (E2621) C-NBR/CX100 36 2,06 870 12 (E2621) C-NBR/A639 (80/20) 36 2,02 1000 2,7 13(PerbunanB) C-NBR/A639(90/10) 27 2,05 1120 2,8 14(Perbunan(E)) C-NBR/A639(90/10) CX100 20 2,14 1025 15 (Baypren(3)) Polychloroprène/A639 19 2,03 590 2,9 16(BayprenB) Polychloroprène/A639/R961 40 2,03 1030 3,0 (33,3/33,3/33,3) CX100 Comparatif A NeorezX R961 Polyuréthanne (Zeneca) 2,04 490 4,5 Les résultats du tableau III montrent que l'emploi des compositions de latex selon l'invention pour former les couches de primaire anti-chocs de lentilles ophtalmiques conduisent à des lentilles ophtalmiques ayant des énergies de rupture notablement accrues par rapport à une couche de primaire anti-chocs formée à partir d'un latex de l'art antérieur, tout en conservant des résistances à l'abrasion excellentes. On notera en particulier que les latex à teneurs élevées en motifs butadiène conduisent à des couches de primaire anti-chocs particulièrement résistantes aux chocs de même que les compositions de latex comprenant un latex polyacrylique ou un latex polyacrylique et un latex de polyuréthanne. REVENDICATIONS 1. Lentille ophtalmique comprenant un substrat en verre organique, au moins un revêtement anti-abrasion et au moins une couche de primaire anti-chocs intercalée entre le verre organique et le revêtement anti-abrasion, caractérisée en ce que la couche de primaire anti-chocs est formée à partir d'une composition, de latex comprenant au moins un latex comportant des motifs butadiène. 2. Lentille ophtalmique selon la revendication 1, caractérisée en ce que le latex contenant des motifs butadiène est choisi parmi les latex de polyisoprène naturel ou synthétique, de polybutadiène, de copolymères de butadiène-styrène, de copolymères de butadiène-styrène carboxylés, de copolymères de butadiène-acrylonitrile, de copolymères de butadièneacrylonitrile carboxylés de copolymères acrylonitrile-butadiène-styrène, de copolymères de butadiène-acrylonitrile hydrogénés, de polychloroprène, de copolymères d'isobutylène-isoprène, de copolymères d'isobutylène-isoprène halogénés, et leurs mélanges. 3. Lentille ophtalmique selon la revendication 1 ou 2, caractérisée en ce que la composition de latex comporte un ou plusieurs autres latex ne contenant pas de motifs butadiène. 4. Lentille ophtalmique selon la revendication 3, caractérisée en ce que le ou les autres latex ne contenant pas de motifs butadiène sont choisis parmi les latex de polyacrylique, les latex de polyméthacrylique, et les latex de polyuréthanne, et les latex de polyester. 5. Lentille ophtalmique selon la revendication 3 ou 4, caractérisée en ce que l'extrait sec du ou des latex ne contenant pas de motifs butadiène représente de 10 à 80% en poids, de préférence 10 à 60% en poids de l'extrait sec des latex présents dans la composition de latex. 6. Lentille ophtalmique selon l'une quelconque des revendications précédentes, caractérisée en ce que la composition de latex comprend en outre un agent de réticulation. 7. Lentille ophtalmique selon l'une quelconque des revendications précédentes, caractérisée en ce que la composition de latex comprend en outre un agent anti-oxydant. 8. Lentille ophtalmique selon l'une quelconque des revendications précédentes, caractérisée en ce que l'agent anti-oxydant est sous forme d'une dispersion aqueuse. 9. Lentille ophtalmique selon l'une quelconque des revendications précédentes, caractérisée en ce qu'elle comprend une seule couche de primaire en face avant ou en face arrière du substrat, préférentiellement en face arrière du substrat. 10. Lentille ophtalmique selon la revendication 9, caractérisée en ce qu'elle comprend un revêtement anti-abrasion appliqué sur les deux faces de la lentille. 11. Lentille ophtalmique selon la revendication 10, caractérisée en ce qu'elle comprend un revêtement anti-reflets déposé sur le revêtement anti-abrasion de chacune des faces de la lentille. 12. Lentille ophtalmique selon l'une quelconque des revendications 1 à 8, caractérisée en ce qu'elle comprend une couche de primaire et une couche anti-abrasion déposées sur la face avant et la face arrière du substrat. 13. Lentille ophtalmique selon la revendication 12, caractérisée en ce qu elle comprend un revêtement anti-reflets déposé sur les revêtements anti-abrasion. 14. Procédé de fabrication d'une lentille ophtalmique, caractérisé en ce qu'il comprend - le dépôt sur au moins une face du substrat en verre organique d'une composition de latex telle que définie dans l'une quelconque des revendications 1 à 8; - le séchage de la composition de latex pour former la ou les couches de primaire anti-chocs; et - le dépôt sur la ou les couches de primaire anti-chocs obtenues, d'un revêtement anti-abrasion. 15. Procédé selon la revendication 14, caractérisé en ce qu'il comprend en outre le dépôt sur le ou les revêtements anti-abrasion d'un revêtement anti-reflets.